(57)【要約】【課題】  インバータ駆動により発生するインバータサージ電圧に対する耐久性と共に耐熱性を向上させ、以って、絶縁性能の良好な回転電機を提供する。【解決手段】  固定子１における鉄心２のスロット２ａ内には、スロット絶縁物３を介して、エナメル線６を用いた巻線７が収納され、スロット２ａの開口部に楔材１５を打ち込まれ、コイルエンド部の各相間に相間紙が挿入される。さらに、ワニス処理によって、スロット２ａ内およびコイルエンド部にワニス１６が含浸され、加熱硬化させて巻線７を一体に固定成形している。そして、絶縁構造を構成する上記各部材に微細で扁平な無機質充填材料を混合して用いる。【選択図】  図１
2005184919.tif 000002
【特許請求の範囲】
【請求項１】
回転電機巻線の電源リード線側から見て第１番目の巻線または第１番目の巻線を含む複数の巻線に用いるマグネットワイヤのエナメル層は、扁平な無機質充填材料を均一に混合した塗膜層を含んで構成されていることを特徴とする回転電機。
【請求項２】
前記エナメル層を構成する樹脂が、ポリビニルホルマール（ＰＶＦ）、ポリエステル（ＰＥ）、ポリエステルイミド（ＥＩ）、ポリアミドイミド（ＡＩ）、ポリイミド（ＰＩ）の一種であることを特徴とする請求項１記載の回転電機。
【請求項３】
前記エナメル層は第１層と第２層とで構成され、第１層はポリエステルイミド樹脂溶液に扁平な無機質充填材料を混合した樹脂を塗膜として設け、第２層はポリアミドイミド樹脂溶液の樹脂を塗膜として設けたことを特徴とする請求項１記載の回転電機。
【請求項４】
前記エナメル層は第１層と第２層とで構成され、第１層はポリエステルイミド樹脂溶液の樹脂を塗膜として設け、第２層はポリアミドイミド樹脂溶液に扁平な無機質充填材料を混合した樹脂を塗膜として設けたことを特徴とする請求項１記載の回転電機。
【請求項５】
前記ポリアミドイミド樹脂溶液に扁平な無機質充填材料を混合した樹脂を塗膜として設けたことを特徴とする請求項３記載の回転電機。
【請求項６】
回転電機巻線のマグネットワイヤとして、あらかじめＢステージの接着層をエナメル線の表面に塗布する自己融着電線を用いるものにおいて、その接着層となる樹脂に扁平な無機質充填材料を均一に混合したことを特徴とする回転電機。
【請求項７】
回転電機巻線の処理ワニスに扁平な無機質充填材料を均一に混合し、滴下含浸ワニス処理あるいは浸漬含浸ワニス処理をしたことを特徴とする回転電機。
【請求項８】
回転電機巻線の巻線と鉄心の間に対地絶縁を行うために挿入されるスロット絶縁物に、扁平な無機質充填材料を均一に混合した樹脂をプリプレグ状態として、片面あるいは両面に塗布したフィルムあるいは合成紙を用いたことを特徴とする回転電機。
【請求項９】
回転電機巻線の巻線と鉄心の間に対地絶縁を行うために挿入されるスロット絶縁物に、ポリエチレンテレフタレート、ポリエチレンナフタレートあるいはポリフェニレンサルファイド等のフィルムもしくはアラミッド等の合成紙に、あらかじめ扁平な無機充填材料を混合し、それぞれの単体あるいは張り合わせ材を適用したことを特徴とする回転電機。
【請求項１０】
回転電機巻線の相間紙に、扁平な無機質充填材料を均一に混合した樹脂をプリプレグ状態として、片面あるいは両面に塗布したフィルムあるいは合成紙を用いたことを特徴とする回転電機。
【請求項１１】
回転電機巻線の相間紙に、ポリエチレンテレフタレート、ポリエチレンナフタレートあるいはポリフェニレンサルファイド等のフィルムもしくはアラミッド等の合成紙に、あらかじめ扁平な無機充填材を混合し、それぞれの単体あるいは張り合わせ材を適用したことを特徴とする回転電機。
【請求項１２】
回転電機の楔材として、ポリエチレンテレフタレート、ポリエチレンナフタレート或いはポリフェニレンサルファイド等のフィルムもしくはアラミッド等の合成紙にあらかじめ扁平な無機充填材料を混合し、それぞれの単体あるいは張り合わせ材を適用したことを特徴とする回転電機。
【請求項１３】
前記無機質充填材料が、層状粘土化合物であることを特徴とする請求項１，３ないし１２のいずれかに記載の回転電機。
【請求項１４】
前記無機質充填材料が、窒化ホウ素（ＢＮ）であることを特徴とする請求項１，３ないし１２のいずれかに記載の回転電機。
【請求項１５】
前記層状粘土化合物が、スメクタイト群、マイカ群、バーミキュライト群からなる鉱物群から選択された少なくとも一種を含有することを特徴とする請求項１３記載の回転電機。
【請求項１６】
前記層状粘土化合物の層間に存在する金属陽イオンを四級アンモニウム塩に置換したことを特徴とする請求項１３または１５記載の回転電機。
【請求項１７】
前記無機質充填材料が、平均粒径１μｍ以下の粉末であり、基材となる樹脂１００重量部に対して０．５〜１５重量部混合したことを特徴とする請求項１ないし１６のいずれかに記載の回転電機。
【発明の詳細な説明】
【技術分野】
【０００１】
本発明は、固定子の絶縁構造を改良した回転電機に関する。
【背景技術】
【０００２】
図１０に回転電機の固定子の一般的な絶縁構造を示す。固定子１００における鉄心１０１には、等間隔に複数のスロット１０１ａが同心円状に配設されている。このスロット１０１ａ内には、カレンダー処理されたアラミッド紙等を用いたＵ字型スロット絶縁物１０２が装着されて、このスロット絶縁物１０２の内側には、例えばポリアミドイミドエナメル銅線等の合成樹脂エナメル線１０３ａを用いた巻線１０３が収納され、スロット絶縁物１０２により包み込んだ上から、例えばカレンダー処理されたアラミド紙等を半Ｕ字型に成形した楔材１０４を打ち込み巻線１０３を固定する。また、巻線１０３の図示しないコイルエンド部には、各相間に相間紙が挿入されて、相間融絶される。さらに、スロット１０１ａ内に収容された巻線１０３は、ワニス処理によって、スロット１０１ａ内およびコイルエンド部にワニス１０６が含浸され、加熱硬化されて一体に固定成形されている。
【特許文献１】特開昭５９−６３９４４号公報
【発明の開示】
【発明が解決しようとする課題】
【０００３】
従来より、回転電機に対して、それを使用する機器は、エネルギー効率を高めるためにインバータによる可変速制御されることが多く、インバータは、２ｋＨｚ程度から数１０ｋＨｚの周波数で駆動され、例えばＰＷＭパルス毎にサージ電圧が発生する。サージ電圧とは、ケーブルの長さ、コンデンサの有無などの周囲の電気系統の影響を受けてインバータの出力電圧よりも高い電圧が印加される現象である。また、パルス波形は急峻であるため、巻線１０３に使用されているエナメル線１０３ａには部分放電が発生しやすくなることで、エナメル線１０３ａの塗膜に局部的な温度上昇が起こったり、発生したオゾンが複雑に作用してエナメル皮膜の絶縁性を加速度的に劣化させたりして、機器の寿命を短くする。
【０００４】
さらには、近年は回転電機も小型化の傾向にあり、ますます巻線温度が上昇する傾向にある。このため各部分に使用されている絶縁材料の耐熱劣化性を向上させる対策あるいは各部分の熱伝達率の向上を図り対応している。
このサージ電圧による耐久性を高めるためには、エナメル塗膜を厚くしたり、回転電機の巻線１０３における含浸樹脂を増量したりしてある程度の効果をあげることができるが、占積率の増大による効率の低下や、経費の増大などの問題があった。しかも、これらの対策を施しても希望する信頼性が得られない場合が多い。そのために、更にインバータサージ電圧に対して特性の優れたエナメル線塗膜や、サージ電圧に対する耐性の高い絶縁構成が必要とされている。
【０００５】
また、熱伝達率を上げる対策としては、通常樹脂などの熱伝達の悪い有機物の厚さを低減して放熱効果を高める方法があるが、厚さの低減は絶縁性能の低下に直結することから、絶縁材料での熱伝達性能と絶縁性能の両立は困難な場合が多い。
一方、巻線１０３の温度上昇に対応するため、絶縁材料の耐熱劣化性を向上することは、比較的容易に実施可能であるが、材料自身のコストアップが大きく、対応可能な温度範囲に限界があるといった問題があった。
【０００６】
本発明は上記事情に鑑みてなされたもので、インバータ駆動により発生するインバータサージ電圧に対する耐久性と共に耐熱性を向上させ、以って、絶縁性能の良好な回転電機を提供することを目的とする。
【課題を解決するための手段】
【０００７】
本発明の回転電機は、回転電機巻線の電源リード線側から見て第１番目の巻線または第１番目の巻線を含む複数の巻線に用いるマグネットワイヤのエナメル層は、扁平な無機質充填材料を均一に混合した塗膜層を含んで構成されていることを特徴とする（請求項１）。
本発明の回転電機は、エナメル層は第１層と第２層とで構成され、第１層はポリエステルイミド樹脂溶液に扁平な無機質充填材料を混合した樹脂を塗膜として設け、第２層はポリアミドイミド樹脂溶液の樹脂を塗膜として設けたことを特徴とする（請求項３）。
【０００８】
本発明の回転電機は、回転電機巻線のマグネットワイヤとして、あらかじめＢステージの接着層をエナメル線の表面に塗布する自己融着電線を用いるものにおいて、その接着層となる樹脂に扁平な無機質充填材料を均一に混合したことを特徴とする（請求項６）。
本発明の回転電機は、回転電機巻線の処理ワニスに扁平な無機質充填材料を均一に混合し、滴下含浸ワニス処理あるいは浸漬含浸ワニス処理をしたことを特徴とする（請求項７）。
【０００９】
本発明の回転電機は、回転電機巻線の巻線と鉄心の間に対地絶縁を行うために挿入されるスロット絶縁物に、扁平な無機質充填材料を均一に混合した樹脂をプリプレグ状態として、片面あるいは両面に塗布したフィルムあるいは合成紙を用いたことを特徴とする（請求項８）。
本発明の回転電機は、回転電機巻線の巻線と鉄心の間に対地絶縁を行うために挿入されるスロット絶縁物に、ポリエチレンテレフタレート、ポリエチレンナフタレートあるいはポリフェニレンサルファイド等のフィルムもしくはアラミッド等の合成紙に、あらかじめ扁平な無機充填材料を混合し、それぞれの単体あるいは張り合わせ材を適用したことを特徴とする（請求項９）。
【００１０】
本発明の回転電機は、回転電機巻線の相間紙に、扁平な無機質充填材料を均一に混合した樹脂をプリプレグ状態として、片面あるいは両面に塗布したフィルムあるいは合成紙を用いたことを特徴とする（請求項１０）。
本発明の回転電機は、回転電機巻線の相間紙に、ポリエチレンテレフタレート、ポリエチレンナフタレートあるいはポリフェニレンサルファイド等のフィルムもしくはアラミッド等の合成紙に、あらかじめ扁平な無機充填材を混合し、それぞれの単体あるいは張り合わせ材を適用したことを特徴とする（請求項１１）。
【００１１】
本発明の回転電機は、回転電機の楔材として、ポリエチレンテレフタレート、ポリエチレンナフタレート或いはポリフェニレンサルファイド等のフィルムもしくはアラミッド等の合成紙にあらかじめ扁平な無機充填材料を混合し、それぞれの単体あるいは張り合わせ材を適用したことを特徴とする（請求項１２）。
【発明の効果】
【００１２】
本発明によれば、インバータ駆動により発生するインバータサージ電圧に対する耐久性および耐熱性を向上させることができ、以って、絶縁性能を良好にすることができる。
【発明を実施するための最良の形態】
【００１３】
（第１の実施例）
以下、本発明の第１の実施例について、図１ないし図５を参照しながら説明する。
まず、図１は、回転電機の固定子の部分断面図である。
回転電機の固定子１の鉄心２には、等間隔に複数のスロット２ａが同心円状に配設されている。スロット２ａは、略台形状をなしている。また、スロット２ａには、Ｕ字形スロット絶縁物３が挿入されている。
【００１４】
図２に示すように、スロット絶縁物３は、シート材４であるフィルムまたは合成紙の例えば片面に、あらかじめ扁平な無機質充填材料を均一に混合した樹脂５がプリプレグ状態として塗着されて構成されている。この無機質充填材料は、層状粘土化合物あるいは窒化ホウ素（ＢＮ）である。
無機質充填材料として層状粘土化合物を用いる場合は、スメクタイト群、マイカ群、バーキュライト群からなる鉱物群から選択された少なくとも１種類以上あればよい。例えば、スメクタイト群としては、モンモリナイト，ヘクトライト，サポナイト，ソーコナイト，バイデライト，ステブンサイト，ノントロナイト等が挙げられ、マイカ群としては、クロライト，フロゴバイト，レピドライト，マスコバイト，バイオタイト，パラゴナイト，マーガライト，テニオライト，テトラシリシックマイカ等が挙げられ、バーミキュライト群としては、トリオクタヘドラルバーミキュライト，ジオクタヘドラツバーミキュライト等が挙げられる。
【００１５】
無機質充填材料例えば層状粘土化合物の大きさは、１μｍ以下の微細粒子であることが必要で、特に好ましいのは、０．１μｍ以下である。これらの層状粘土化合物を樹脂溶液中に、樹脂溶液を１００重量部に対して無機質充填材料を０．５〜１５重量部の割合で混合して樹脂５を構成する。この場合、均一に混合するには、ボールミル、アトライタ、ロール混合機等を使用し、高いせん断断力を加えた状態で攪拌・分散する事が望ましい。
【００１６】
尚、層状粘土化合物として、積層したシリケート層間の金属陽イオンを四級アンモニウム塩などの有機化合物で置換した有機化層状粘土化合物を使用すると、樹脂溶液との親和性が向上され、より均一な分散性を得ることができる。
このように構成されたスロット絶縁物３は、プリプレグ状態にて塗着した樹脂５側が鉄心２のスロット２ａの内壁に接するようにしてスロット２ａ内に挿入される。
【００１７】
続いて、図１に示すように、スロット絶縁物３の内側にマグネットワイヤとしてエナメル線６を疎通することで、巻線７が構成される。この巻線７は、例えばＲ，Ｓ，Ｔ相からなる三相巻線で、スター結線されており、各相巻線は、複数極に対応して直列接続された複数の巻線からなり、図示しないインバータに電源リード線を介して繋がれている。
図３に示すように、巻線７のうちの電源リード線側から見て第１番目の巻線または第１番目の巻線を含む複数の巻線に用いるエナメル線６は、エナメル層１１を具備しており、このエナメル層１１は、導体８を覆うように第１層９が設けられ、この第１層９を覆うように第２層１０が設けられて構成される。第１層９および第２層１０を構成する樹脂の成分は、ポリビニルホルマール（ＰＶＦ）、ポリエステル（ＰＥ）、ポリエステルイミド（ＥＩ）、ポリアミドイミド（ＡＩ）、ポリイミド（ＰＩ）の中の一種である。
例えば、この実施例では、第１層９は、ポリエステルイミド（ＥＩ）樹脂溶液に無機質充填材料を混合した樹脂であり、第２層１０は、ポリエステルアミド（ＡＩ）樹脂溶液による樹脂により構成される。無機質充填材料混入はスロット絶縁物３の場合と同じ材料である。
【００１８】
また、図４に示すように、巻線７のＲ，Ｔ，Ｓ相のコイルエンド部７Ｒ，７Ｔ，７Ｓは重なり合っており、各相間には、相間紙１２が挿入されている。この相間紙１２は、図５に示すように、シート材１３であるフィルムまたは合成紙の例えば片面に、あらかじめ扁平な無機質充填材料を均一に混合した樹脂１４がプリプレグ状態として塗着されて構成されている。尚、無機質充填材料はスロット絶縁物３の場合と同じ材料である。
【００１９】
そして、図１に示すように、鉄心２のスロット２ａの開口部には、シート材を半Ｕ字形に成形した楔材１５が打ち込まれて、巻線７を固定する。楔材１５として用いるシート材は、ポリエチレンテレフタレート，ポリエチレンナフタレート或いはポリフェニレンサルファイド等のフィルムもしくはアラミッド等の合成紙の単体或いは張り合わせ材であり、あらかじめ、これらのフィルムあるいは合成紙の原料に無機質充填材料を混合した樹脂を用いて製造される。無機質充填材料はスロット絶縁物３の場合と同材料である。
【００２０】
続いて、スロット２ａ内に収納された巻線７に対して、一体に固定成形するためのワニス１６を含浸する処理が施される。この処理は、例えば、滴下含浸ワニス処理であり、固定子１を回転させながら巻線７のコイルエンド部７Ｒないし７Ｔ両側からノズルによりワニス１６を滴下させ、エナメル線６間の毛細管現象によってスロット２ａ内の巻線７にワニス１６を充填すると共に、スロット２ａ内およびコイルエンド部７Ｒないし７Ｔにもワニス１６を含浸し、加熱硬化される処理である。この含浸されるワニス１６は、樹脂中に無機質充填材料を混合したものを使用し、無機質充填材料はスロット絶縁物３の場合と同材料である。
尚、絶縁構成が施された固定子１内に、図示しない回転子が配設されて回転電機が構成される。
【００２１】
しかして、インバータにより固定子１の巻線７がＰＷＭ制御されることにより、回転子の回転速度が変化する。
このような構成によると、エナメル線６の第１層９は、ポリエステルイミド樹脂溶液中に分散させた無機質充填材料により、インバータ駆動時におけるインバータサージ電圧に対する耐部分放電性および耐熱性を向上させることができて、第２層１０は、ポリアミドイミド樹脂溶液により、塗膜伸びおよびすべり性を向上させることができ、エナメル線６の巻装時における、加工性の向上およびエナメル線６への傷を防止することができ、以って絶縁性能を良好にすることができる。
【００２２】
そして、ワニス１６中に分散させた無機質充填材料により、ワニス１６の熱伝達性を向上させることで、エナメル線６から発生するジュール熱を効率よく鉄心側に伝達することができると共に、エナメル線６表面に密着し、全体を被覆しているので、耐部分放電性や耐熱性を一層向上させることができる。
【００２３】
また、スロット絶縁物３を構成する樹脂中に分散させた無機質充填材料により、スロット絶縁物３の熱伝達性を向上させ、スロット絶縁物３と鉄心２とは密着しているため、巻線７で発生したジュール熱を効率よく鉄心２側へ伝達することができると共に、スロット絶縁物３と鉄心２間の接着部分における耐部分放電性や耐熱劣化性を向上させ、回転電機巻線全体の耐部分放電性を向上することができる。
同様に、相間紙１２を構成する樹脂中に分散した無機質充填材料により、コイルエンド部７Ｒないし７Ｔの相間における、耐部分放電特性および耐熱劣化性を向上させることができる。
さらに、楔材１５は無機質充填材料を混合した材料により成形されているため、従来大きな熱抵抗であった楔材部分の熱伝達性を向上させることで、放熱性を向上させ回転電機全体の温度低減を図ることができると共に、楔材１５部分における耐部分放電性および耐熱劣化性を向上することができる。
【００２４】
従って、インバータ駆動により発生するインバータサージ電圧に対する耐久性と共に熱伝達性を向上させ、かつ、耐熱性能の良好な絶縁構成により、小型化を図っても絶縁信頼性の高い回転電機を提供することができる。
【００２５】
（変形例）
上記第１の実施例において、エナメル線６のエナメル層１１の第１層９は、ポリエステルイミド（ＥＩ）樹脂溶液に無機質充填材料を混合し、第２層１０は、ポリエステルアミド（ＡＩ）樹脂溶液により構成されるとしたが、第１層９は、ポリエステルイミド（ＥＩ）樹脂溶液により、第２層１０は、ポリエステルアミド（ＡＩ）樹脂溶液に無機質充填材料を混合した構成としてもよい。
【００２６】
上記第１の実施例において、第１層９は、ポリエステルイミド（ＥＩ）樹脂溶液に無機質充填材料を混合し、第２層１０は、ポリエステルアミド（ＡＩ）樹脂溶液により構成されるとしたが、第２層１０においても、ポリエステルアミド（ＡＩ）樹脂溶液に無機質充填材料を混合した構成としてもよい。
上記第１の実施例において、ワニス処理を滴下含浸ワニス処理としたが、浸漬含浸ワニス処理してもよく、さらには、ワニス１６の含浸作業を真空容器内で行うようにしてもよく、これによれば、減圧状態でワニス１６が含浸されるため、ワニス１６は、巻線７のエナメル線６同士間、巻線７とスロット２ａ間やスロット絶縁物３とスロット２ａ間など狭い空間まで確実に含浸させることが可能である。尚、浸漬含浸ワニス処理とは、ワニス１６を収容した容器内に固定子１を浸漬して含浸し、容器から引き上げて自然放置することで余分なワニス１６を滴下させて取り除き、しかる後に加熱炉内にて固定子を含浸させたワニス１６を加熱硬化させることである。
【００２７】
上記第１の実施例において、スロット絶縁物３は、シート材４であるフィルムまたは合成紙の例えば片面に、あらかじめ扁平な無機質充填材料を均一に混合した樹脂５がプリプレグ状態として塗着されている構成としたが、シート材であるフィルムまたは合成紙の両面に、あらかじめ扁平な無機質充填材料を均一に混合した樹脂５がプリプレグ状態として塗着する構成としてもよい。
【００２８】
上記第１の実施例において、相間紙１２は、シート材１３であるフィルムまたは合成紙の例えば片面に、あらかじめ扁平な無機質充填材料を均一に混合した樹脂１４がプリプレグ状態として塗着されている構成としたが、シート材１３であるフィルムまたは合成紙の両面に、あらかじめ扁平な無機質充填材料を均一に混合した樹脂１４がプリプレグ状態として塗着する構成としてもよい。
【００２９】
（第２の実施例）
図６は本発明第２の実施例であり、前記第１の実施例と異なるところを説明する。
スロット絶縁物３に代わるスロット絶縁物１７は、スロット絶縁物１７として用いるシート材が、ポリエチレンテレフタレート，ポリエチレンナフタレート或いはポリフェニレンサルファイド等のフィルムもしくはアラミッド等の合成紙、それぞれの単体或いは張り合わせ材であり、あらかじめ、これらのフィルムあるいは合成紙の原料に無機質充填材料を混合した樹脂を用いて製造されることを特徴とする。それ以外の構成は、第１の実施例と同様である。
【００３０】
このような構成によると、従来大きな熱抵抗であったスロット絶縁物の熱伝達性を向上させることで、放熱性を向上させ回転電機全体の温度低減を図ることができると共に、スロット絶縁物１７部分における耐部分放電性および耐熱劣化性を向上することができる。従って、インバータ駆動により発生するインバータサージ電圧に対する耐久性と共に熱伝達性を向上させ、かつ、耐熱性能の良好な絶縁構成により、小型化を図りながらも絶縁信頼性の高い回転電機を提供することができる。
【００３１】
（第３の実施例）
図７は本発明第３の実施例であり、前記第１の実施例と異なるところを説明する。
相間紙１２に代わる相間紙１８は、相間紙１８として用いるシート材が、ポリエチレンテレフタレート，ポリエチレンナフタレート或いはポリフェニレンサルファイド等のフィルムもしくはアラミッド等の合成紙、それぞれの単体或いは張り合わせ材であり、あらかじめ、これらのフィルムあるいは合成紙の原料に無機質充填材料を混合した樹脂を用いて製造されることを特徴とする。それ以外の構成は、第１の実施例と同様である。
【００３２】
このような構成によると、相間紙１８の熱伝達性を向上させることで、コイルエンド部７Ｒないし７Ｔにおける放熱性を向上させるとともに、相間紙１８部分における耐部分放電性および耐熱劣化性を向上することができる。従って、インバータ駆動により発生するインバータサージ電圧に対する耐久性と共に熱伝達性を向上させ、かつ、耐熱性能の良好な絶縁構成により、小型を図りながらも絶縁信頼性の高い回転電機を提供することができる。
【００３３】
（第４の実施例）
図８および図９は本発明第４の実施例であり、前記第１の実施例と異なるところを説明する。
エナメル線６に代わるマグネットワイヤたる自己融着電線１９は、導体２０の周囲のエナメル層２１（導体２０とエナメル層２１は通常のエナメル線を構成する。）の表面に無機質充填材料を混合した樹脂を塗着することで、接着層２２を形成したものである。この自己融着電線１９は、所定の温度で加熱することにより、無機質充填材料を混合した接着層２２が融着し、自己融着電線１９同士が接着し、この自己融着電線１９で構成される巻線２３を一体化するものである。それ以外の構成は、第１の実施例と同様である。
【００３４】
このような構成によると、接着した自己融着電線１９は、分散した無機質充填材料により、熱伝達率を向上させることで、自己融着電線１９から発生するジュール熱を効率よく鉄心１側に伝達することができ、回転電機全体の温度低減を図ることができると共に、自己融着電線１９表面の接着層により密着し、全体を被覆しているので、耐部分放電性および耐熱性を向上させることができ、以って、インバータ駆動により発生するインバータサージ電圧に対する耐久性と共に熱伝達性を向上させ、かつ、耐熱性能の良好な絶縁構成により、小型化を図りながらも絶縁信頼性の高い回転電機を提供することができる。
【００３５】
（その他の実施例）
本発明は、上記実施例に限定されることなく、次のように変形または拡張できる。
上記第実施例において、スロット絶縁物３，１７、エナメル線６、自己融着電線１９、楔材１５、相間紙１２，１８、およびワニス１６のすべての部材に無機質充填材料を混合して用いるようにしたが、すべての部材に用いる必要はなく、例えば、１つの部材若しくは２以上の部材に用いるようにしてもよい。
【図面の簡単な説明】
【００３６】
【図１】本発明第１の実施例を示す固定子の部分縦断面図
【図２】スロット部分の一部断面斜視図
【図３】エナメル線の断面図
【図４】コイルエンド部を示す図
【図５】相間紙の断面図
【図６】本発明第２の実施例を示す図２相当図
【図７】本発明第３の実施例を示す図４相当図
【図８】本発明第４の実施例を示す図１相当図
【図９】図３相当図
【図１０】従来例を示す図１相当図
【符号の説明】
【００３７】
図面中、１は鉄心、２はスロット、３，１７はスロット絶縁物、４，１３はシート材、５，１４は樹脂、６はエナメル線（マグネットワイヤ）、７は巻線、８は導体、９は第１層、１０は第２層、１１はコイルエンド部、１２，１８は相間紙、１５は楔材、１６はワニス、１９は自己融着電線（マグネットワイヤ）、２２は接着層である。
【図１】
2005184919.tif 000003
【図２】
2005184919.tif 000004
【図３】
2005184919.tif 000005
【図４】
2005184919.tif 000006
【図５】
2005184919.tif 000007
【図６】
2005184919.tif 000008
【図７】
2005184919.tif 000009
【図８】
2005184919.tif 000010
【図９】
2005184919.tif 000011
【図１０】
2005184919.tif 000012